この生成粉末(V0.05Zn0.95O)のVイオンの価数は2であり、V2+の磁気モーメントが完全に一方向に整列したときの値は3μBである。rpmの場合、3μBに匹敵する大きな飽和磁化をもつこと、つまり十分大きな磁石の性質を示すことが判明した。Oe)の保磁力を示した。この値は代表的な強磁性体であるマグネタイト(Fe3O4)に匹敵する大きさである。rpmでの粉末の場合、残留磁化も約0.2μBであり、マグネタイトに匹敵する大きさを示した。図7は、各生成粉末の磁気温度曲線を示す。kOe)の磁場下で行った。K以上の温度でも強磁性を示す可能性があることがわかった。99.9%)粉末を混合した。Co3O4の混合量は、CoとZnのモル比が0.05:0.95になるように調整した。rpmで30分及び60分間ミリングし、生成粉末を得た。ミリング前の混合粉末のX線回折パターン(0rpm)、及び生成粉末のX線回折パターンを図8に示す。図8に示すように、各生成粉末は、ウルツ鉱型Co0.05Zn0.95Oであり、微量の岩塩型Co0.05Zn0.95Oが共存することが判明した。Co3O4の回折ピークが消滅することが分かる。nmであることが判明した。1時間ミリングした粉末の場合、岩塩型V0.05Zn0.95Oの割合が30分ミリングした粉末に較べて増加することが分かった。各生成粉末が強い磁気を示すことが定性的に確認された。99.9%)粉末を混合した。V2O5の混合量は、VとTiのモル比が0.2:0.8になるように調整した。rpmで30分間ミリングし、生成粉末を得た。rpmで30分間ミリングした生成粉末のX線回折パターンを図9に示す。図9に示すように、生成粉末は、ルチル型のV0.2Ti0.8O2であり、V2O5の回折ピークが消滅することが分かる。nmであることが判明した。【0022】<生成粉末の磁気特性>生成粉末の磁化曲線を図10と図11に示す。K)で強磁性を示すことがわかった。Vイオン1個当りの飽和磁化は30mμBであった。この生成粉末(V0.2Ti0.8O2)のVイオンの価数は4であり、V2+の磁気モーメントが完全に一方向に整列したときの値は1μBである。この生成粉末の場合、1μBの3%程度の飽和磁化をもつことが判明した。Oe)の保磁力を示した。この値は上記したV0.05Zn0.95O系粉末と同程度の値であった。図12は、生成粉末の磁気温度曲線を示す。kOe)の磁場下で行った。K以上の温度でも強磁性を示す可能性があることがわかった。99.9%)粉末を混合した。V2O5の混合量は、VとTiのモル比が0.2:0.8になるように調整した。rpmで30分間ミリングし、生成粉末を得た。ミリング前の混合粉末のX線回折パターン(0rpm)、及び生成粉末のX線回折パターンを図13に示す。図に示すように、生成粉末は、ルチル型のV0.2Ti0.8O2であり、アナターゼ型のV0.2Ti0.8O2とV2O5の回折ピークが消滅することが分かる。nmであることが判明した。生成粉末が強い磁気を示すことが定性的に確認された。【0024】なお、実施例2,3において、微量の岩塩型を含むウルツ鉱型Co0.05Zn0.95O粉末も室温で強い磁性を示すことが定性的に確認された。実施例2~5の生成粉末は、可視光に透明で紫外線を吸収することが定性的に確認された。各図の単位において、emu/gはA・m2/kgであり、Oeは103/(4()・A/mである。【図1】ボールミルの構造の一例を示す図である。【図2】実施例1の生成物のX線回折パターンを示す図である。【図3】シェラーの式を用い、図2から生成粉末の直径dを評価した結果を示す図である。【図4】実施例2の生成粉末のX線回折パターンを示す図である。【図5】実施例2の生成粉末の磁化曲線を示す図である。【図6】実施例2の生成粉末の磁化曲線を示す別の図である。【図7】実施例2の生成粉末の磁気温度曲線を示す図である。【図8】実施例3の生成粉末のX線回折パターンを示す図である。【図9】実施例4の生成粉末のX線回折パターンを示す図である。【図10】実施例4の生成粉末の磁化曲線を示す図である。【図11】実施例4の生成粉末の磁化曲線を示す別の図である。【図12】実施例4の生成粉末の磁気温度曲線を示す図である。【図13】実施例5の生成粉末のX線回折パターンを示す図である。